(57)【要約】      （修正有）【課題】  インクカートリッジへ低コストで高信頼性にインク充填すること。【解決手段】  インクカートリッジ容器中に、インクを保持するための連通孔を持つ多孔質部材を有するインクカートリッジにおいて、多孔質部材に対するインクの前進接触角が９０度未満であることを特徴とするインクカートリッジ。【選択図】  図７
2005119316.tif 000002
【特許請求の範囲】
【請求項１】
インクカートリッジ容器中に、記録媒体への浸透性の異なる少なくとも２種類のインクを各々保持するための連通孔を持つ多孔質部材を有するインクカートリッジであって、
前記少なくとも２種類のインクと、前記少なくとも２種類のインクを各々保持する前記多孔質部材との前進接触角が９０度未満であり、かつ、
前記少なくとも２種類のインクと、前記インクカートリッジ容器の内壁の前進接触角が９０度未満であることを特徴とするインクカートリッジ。
【請求項２】
前記少なくとも２種類のインクに含有する界面活性剤は、前記少なくとも２種類のインクを各々保持する多孔質部材及び前記インクカートリッジ容器の内壁の少なくとも一方に吸着させる界面活性剤と同じものであることを特徴とする請求項１に記載のインクカートリッジ。
【請求項３】
少なくとも記録媒体に対する浸透性の低い方のインクを保持する前記多孔質部材及び前記インクカートリッジ容器の内壁の少なくとも一方に吸着させた界面活性剤量が、前記少なくとも記録媒体に対する浸透性の低い方のインクの記録媒体に対する浸透性に影響を与える量より少ないことを特徴とする請求項１又は請求項２に記載のインクカートリッジ。
【請求項４】
前記少なくとも２種類のインクに含有する界面活性剤量と、前記少なくとも２種類のインクを各々保持する前記多孔質部材及び前記インクカートリッジ容器の内壁の少なくとも一方に吸着させた前記界面活性剤量との合計が、記録媒体に対するインクの浸透性に影響を与える量より少ないことを特徴とする請求項１乃至請求項３のいずれか１項に記載のインクカートリッジ。
【請求項５】
請求項１乃至請求項４のいずれか１項に記載のインクカートリッジを備えたインクジェット記録装置。
【発明の詳細な説明】
【技術分野】
【０００１】
本発明はインクカートリッジ、特にインクジェット記録用インクカートリッジ、これを用いたインクジェット記録装置、およびインクカートリッジの製造方法に係る。
【背景技術】
【０００２】
液体と固体表面の接触角を９０度未満とすることで、濡れ性が向上し、固体表面に気泡が付着しにくくなる原理は以前より公知であった。この現象を利用して、インク吐出の作用源となる記録ヘッドのインク室内壁とインクとの接触角を、インク組成あるいはヘッド部材の選択により９０度以下とすることで印字の安定性を向上することが提案されている（特開平３−８０７２８２号、特開平５−３１８７２５号、特開昭５８−１８７３６３号公報）。
【０００３】
また、多孔質部材を有するインク溜は、記録ヘッドと一体となって、記録ヘッドの走査とともに移動するインク溜によく使用され、移動にともなうインク溜内のインクの振動を防止できる。このため、記録ヘッドからのインクの吐出が安定に行える。また、記録ヘッドのインク吐出口が下方に向いた記録装置では、多孔質の毛管力により発生する負圧により、重力に反する力が吐出口部のインクに作用して、吐出口からのインクのだれ、落下を防止でき、高信頼性で、高品位の記録が行える。
【０００４】
このように、多孔質部材を有するインク溜を使用する場合に様々な利点がある。このより具体的な例が、米国特許第４，３０６，２４５号、第４，７７１，２９５号、第５，０２５，２７１号、第５，０４７，７９０号、第５，１１９，１１５号、第５，１８２，５７９号等に記載されており、エーテル系ウレタンスポンジの使用や負圧の発生条件、スポンジのセル構造条件等が記載されている。
【発明の開示】
【発明が解決しようとする課題】
【０００５】
上記の記録ヘッドのインク室内壁とインクとの接触角を９０度以下にする提案では、その原理を利用することの効果は公知例に示されているように大きいが、インク組成により部材との接触角を調整すると必然的に記録媒体への浸透性も変化し印字品位に影響を及ぼしたり、また、部材では、インクの濡れ性が悪いため、加工性の高いプラスチックが選択できなくなると言う問題点も有している。また、とくに公知例では、圧力が作用するインク室での接触角に注目しており、より内部構造が複雑となり、多孔質部材を含むインク溜に関しては、全く言及されていない。
【０００６】
また、上記のような多孔質部材を有するインク溜を得るには、従来は、多孔質部材を減圧環境下に維持して、多孔質部材内の空気を除去してから、代わりにインクを充填する方法を採っていた（例えば「Ｉｎｋ  Ｒｅｔｅｎｔｉｏｎ  ｉｎ  ａ  Ｃｏｌｏｒ  Ｔｈｅｒｍａｌ  Ｉｎｋｊｅｔ  Ｐｅｎ」ＨＥＷＬＥＴＴ  ＰＡＣＫＡＲＤ  ＪＯＵＲＮＡＬ」Ｐ．４１  ＡＵＧＵＳＴ  １９８８；また構造は異なるものの多孔質へのインク充填方法として米国特許第５，１５６，４７２号等）。したがって、製造設備が高くなり、また、工数も多くなり、製造コストが高くなる欠点があった。また、減圧条件等を厳密に管理する必要がある。さらに減圧下で、インクは沸騰しやすくインクの充填を困難にしたり、また、溶媒が蒸発しやすく、インクの組成が変化する危険がある等信頼性の低下を招くことがあった。
【０００７】
また、米国特許第４，９２９，９６９号では、多孔質の素材として、疎水性のウレタンよりも特殊な構造をした親水性の素材（たとえば熱硬化性メラミン樹脂凝結物）が提案されて、インクの充填を比較的容易にすることが述べられている。
【０００８】
しかし、多孔質素材を親水性の素材に限定することは、コスト、性能、信頼性等種々の面から不利となり、また、親水性の程度、条件の記述は一切なされておらず、さらにはインクの構成、インク溜の素材、充填方法等も記述されていない。
【課題を解決するための手段】
【０００９】
本発明は、従来例で示した原理を、インク室ではなく、より構造が複雑となる多孔質を含有するインク溜（インクカートリッジ）に適用するもの、つまり、毛管力によるインクの多孔質部材、および多孔質部材とインク溜との間隙への浸透性を利用してインクの充填を行うもので、インクと多孔質部材の前進接触角を９０度未満とすること、さらにこの多孔質部材を内部に有するインク溜とインクの前進接触角を９０度未満とすることで、インクをインクカートリッジ内の多孔質部材へと大気圧下で浸透、充填できる。
【００１０】
このインクと多孔質部材の前進接触角を９０度未満とする手段として、インクの多孔質に対する接触角を低下させる、多孔質のインクに対する接触角を低下させる等の方法を提案するものである。
【００１１】
すなわち、インクへの界面活性剤の添加、多孔質部材／インク溜内壁への界面活性剤の吸着等により実現でき、また、インク溜内の界面活性剤の合計量を調整することで、記録特性の劣化を防止できる。さらに、使い捨ての機会が多きインクカートリッジに安価で加工し易いプラスチック部材も使用できるようにする。  すなわち、本発明は、インクカートリッジ容器中に、インクを保持するための連通孔を持つ多孔質部材を有するインクカートリッジにおいて、多孔質部材、さらにはインクカートリッジ容器の内壁に対する水の前進接触角が９０度未満であることを特徴とするインクカートリッジ、およびこれにインクを充填したインクカートリッジを提供する。
【００１２】
また、本発明は、インク容器中にインクを保持するための連通孔を持つ多孔質部材を有し、かつ、インク容器中にインクが注入されており、インクが界面活性剤を含み、インク中に含まれる界面活性剤の量が、インクに完全に溶解された状態ではインクの前進接触角を９０度以上にするが、前記多孔質部材に吸着された状態で上記の界面活性剤を除いたインクの他の成分を注入するとインクの前進接触角を９０度未満にするような量であることを特徴とするインクカートリッジも提供する。
【００１３】
このインクカートリッジは特にインクジェット記録用に好適であり、このインクカートリッジを用いたインクジェット記録装置も提供される。
【００１４】
好ましい態様において、多孔質部材の表面に界面活性剤を吸着させる；界面活性剤としてノニオン系界面活性剤を用いる；多孔質部材が疎水性素材からなる；界面活性剤の吸着量がまたは、インクに含まれる界面活性剤、多孔質部材および／またはインクカートリッジ容器内壁に付着した界面活性剤の合計量が、水またはインクの前進接触角を９０度未満にするには十分であるが、インクに溶解されてもインクの記録媒体への浸透性に影響を与えない量である；インクが水性黒インクである。
【００１５】
さらに、本発明は、インクを保持するための連通孔を有する多孔質部材を含むインクカートリッジ容器中にインクを充填するインクカートリッジの製造方法であって、インクと多孔質部材、およびインクとインクカートリッジ容器内壁の前進接触角が９０度未満であり、かつインク充填を大気圧下で行なうことを特徴とするインクカートリッジの製造方法を提供する。
【００１６】
好ましい１態様では、多孔質部材を界面活性剤溶液に浸漬し、多孔質部材の連通孔内の空気を除去した後、多孔質部材を溶液から取り出し、次いで多孔質部材の連通孔（セル）内の溶液を除去して多孔質部材に界面活性剤を付着させる。
【発明を実施するための最良の形態】
【００１７】
本発明の一実施例を、以下に示す。
【００１８】
図１〜３および図４〜６は、本発明を実現する記録装置の一例を示すもので、シリアルタイプのカラーインクジェットプリンタである。この装置は、浸透性の低い黒（Ｋ′）と浸透性の高いカラー〔イエロー（Ｙ）、マゼンタ（Ｍ）、シアン（Ｃ）、クロ（Ｋ）〕の５種類のインクを有する。各インクは各々のインクカートリッジ（インク溜）６に保持され、これに記録ヘッド１が接続しており、記録ヘッドに設けた吐出手段（たとえば、圧電素子、発熱体、音波発生体、磁界、電界等、図１〜２では圧電素子）により、インクが記録ヘッドのノズルから吐出され、記録媒体上に所定量付着し、乾燥定着してドットが形成される。記録データにしたがって、インクの吐出タイミング、記録ヘッドの走査、およびこの走査と垂直な記録媒体の走査を制御することにより、記録媒体上にドットのパターンが形成でき、任意の文字や図形等を記録することができる。また、記録紙上で各種のインクの付着の有無や量を制御することで、各インクの色の補色の赤、緑、紫をはじめとする色々な色を表現することができる。図１〜３はインク吐出口が水平方向に向いている場合、また、図４〜６はインク吐出口が下方にむいている場合の装置を示しているが、上記の記録動作、原理は同じである。
【００１９】
なお、図１〜３中、１が記録ヘッド、２は記録紙、３はキャリア、４は圧電素子、５は記録ヘッドのインク供給口、６はインクカートリッジ、７は記録ヘッドのインク供給口との連結（インクカートリッジのインク供給口）口、８は通気口である。図４〜６中、１１はフレーム、１２はキャリア、１３はステーシャフト、１４は紙送りローラ、１５は記録ヘッド、１６はバックアップユニット、１７は記録ヘッドを走査するスペーシングモータ、１８はスペーシング用のベルト、２０は記録紙、２１はキャリア、２２はインクカートリッジホルダー、２５−１，２５−２，２５−３，２５−４，２５−５は各インクカートリッジの脱着レバー、２６−１，２６−２，２６−３，２６−４，２６−５は各々、Ｋ，Ｙ，Ｃ，Ｍ，Ｋ′のインクを保持したインクカートリッジである。
【００２０】
インクカートリッジ内にはインクを保持するスポンジ（多孔質部材）が挿入されており、インクはおもにスポンジの連通したセル内に保持される。記録ヘッドのインク供給口にインクカートリッジのインク供給口が密接、あるいは挿入されて記録ヘッドへインクの供給がなされる。
【００２１】
スポンジ部材として、エーテルウレタン系フォーム（疎水性）、ポリアミド系フォーム（親水性）を使用し、インクとして、組成の異なる５種類の黒インクを使用した。
インクＡ組成：黒酸性染料３wt％、ジエチレングリコール１３wt％、残量水
インクＢ組成：黒酸性染料３wt％、ジエチレングリコール５wt％、エタノール６wt％、残量水
インクＣ組成：黒酸性染料３wt％、ジエチレングリコール１０wt％、エタノール１０wt％、残量水
インクＤ組成：黒酸性染料３wt％、ジエチレングリコール１０wt％、エタノール３wt％、ノニオン系界面活性剤１．５wt％、残量水
インクＥ組成：黒酸性染料３wt％、ジエチレングリコール８wt％、エタノール６wt％、カチオン系界面活性剤０．８wt％、残量水
[表１］インクとスポンジ部材の接触角
多孔質部材        インクＡ  インクＢ  インクＣ  インクＤ  インクＥ
ウレタンフォーム    １２５°  １１０°    ６５°    ３０°    ２７°
ポリアミドフォーム    ８５°    ４０°    ２３°  ≦１０°  ≦１０°
──────────────────────────────────
ここで、インクの記録媒体への浸透性は順に大きくなり、通常インクＡ〜Ｃの構成は、モノクロ記録に使用してにじみのない、高記録濃度の印字を実現し、また、インクＤ，Ｅの構成は、染料をそれぞれの色に変更し、カラー記録に使用して色境界部分でのにじみ（ブリード）や記録濃度むらのない高品位のカラー記録を実現する。
【００２２】
図７（イ）〜（ハ）に示した透明なポリエチレン製カートリッジ３１に各スポンジ部材３２を圧縮、挿入し、その後所定の位置まで、部材の上端をピンセットで引き上げた。そこに、インク３３を流し込み、インクの充填を行ったところ、以下の結果を得た。なお、図中の３４はインク供給口、３５は通気孔、３６はシールである。
【００２３】
[表２]スポンジへのインク充填結果（インク流し込み）
多孔質部材        インクＡ  インクＢ  インクＣ  インクＤ  インクＥ
ウレタンフォーム        ×        ×        △        ○        ○  
ポリアミドフォーム      △        ○        ○        ◎        ◎  
──────────────────────────────────
◎：インクを流し込むのとほぼ同時に吸収し、すぐに供給口からインクが滴った○：インクを流し込むと吸収して、しばらくすると供給口からインクが滴った
△：インクを流し込むとゆっくり吸収して、数分後供給口からインクが滴った
×：インクを流し込んでもほとんど吸収しなかった
また、図８（イ）（ロ）に示したように細管を付けたシリンジ４１にインクを入れ、細管をスポンジ３２内部に挿入して、インク３３を加圧注入したところ、以下の結果を得た。
【００２４】
［表３］スポンジへのインク充填結果（インク注入）
多孔質部材        インクＡ  インクＢ  インクＣ  インクＤ  インクＥ
ウレタンフォーム        ×        ×        △        ○        ○  
ポリアミドフォーム      △        ○        ○        ◎        ◎  
──────────────────────────────────
◎：インクを注入していくと、ほぼ均一にスポンジ上部が濡れ、インクが上部に    溜まり、また、供給口からも滴った
○：インクをややゆっくり注入していくと、ほぼ均一にスポンジ上部が濡れ、イ    ンクが上部に溜まり、また、供給口からも滴った
△：インクをゆっくり注入していくと、ほぼ均一にスポンジ上部が濡れ、インク    が上部に溜まり、また、供給口からも滴った
×：インクをゆっくり注入しても、細管を挿入した部分等からインクが溢れ出す    ものの、スポンジを均一に濡らず、上部に溜り、供給口からインクが滴るこ    とはなかった
このとき、外部からカートリッジ壁面の状態を観察したところ、以下の結果を得た。
【００２５】
また、カートリッジの素材をポリカーボネイト製にて、同様の調査をした結果も合わせて示す。
【００２６】
［表４］カートリッジの素材の接触角と気泡残留結果
カートリッジ      多孔質    インク  インク  インク  インク  インク
容  器          部  材      Ａ      Ｂ      Ｃ      Ｄ      Ｅ  
ポリエチレン製    ウレタン    ×(120) ×(100) △（88）△（65）○（58）
カートリッジ      ポリアミド  ×      ×      △      ○      ○
───────────────────────────────────
ポリカーボネイト  ウレタン    ○（47）○（38）○（25）○（10）○（10）
製カートリッジ    ポリアミド  ○      ○      ○      ○      ○
───────────────────────────────────
○：気泡が存在せず        （括弧内はカートリッジ内壁とインクの接触角）
△：角に微小な気泡が存在
×：角や壁面の一部にやや大きな気泡が多く存在
接触角９０°よりも小さいと気泡は存在しないか、しても微小であった。
【００２７】
このように、カートリッジ内壁とインクの接触角を小さくすることで、カートリッジ内に気泡を残さず信頼性の高いインク充填ができた。
【００２８】
インクＤで使用したノニオン系界面活性剤を０．０５wt％を５wt％エタノール水溶液に溶解して、スポンジの処理液を調合した。この処理液にウレタンのスポンジを浸漬し、セル内に処理液を浸透させた。その後、このスポンジを取り出し、セル内の処理液を十分に排出した。このように処理したスポンジで上記インクとの接触角を測定したところ、各インクとも接触角が６０〜１０°以下を示し、インクが吸収されるようになった。なお、処理後スポンジを乾燥させた後では、接触角が２０〜３０°増加したものの、すべてのインクを浸透する性能は維持された。
【００２９】
スポンジを浸漬する際、処理液に浮かべ、ゆっくり処理液を浸透させながら、浸漬するほうが、気泡の発生をなくすことができ、より処理が行ないやすい。また、浸漬後、セル内の処理液を排出する場合も、スポンジ内で気泡が発生しないようにしたほうが、より信頼性の高いインクの充填が行える。
【００３０】
また、浸漬する前のスポンジの重量（３．２５ｇ）を測定し、さらに、浸漬後、セルから処理液を排出したあとのスポンジの重量（３．８５ｇ）を測定することで、スポンジに吸着させた界面活性剤の量（約０．３mg＝（３．８５−３．２５）ｇ×０．０５／１００）を算出できる。
【００３１】
インクカートリッジの供給口からインクが滴る状態で、供給口にフィルムをシールし、供給口を密閉する。フィルムのシール方法としては、供給口の周囲を、インクに溶解せず影響しない接着層を持つ接着テープを接着する方法や熱融着フィルムで熱融着する方法等がある。カートリッジ内のスポンジに吸収されていないインクとさらにスポンジ上部の少量のインクを除去することで、スポンジに負圧が作用して、供給口のシールを取っても、インクが滴らなくなる。このカートリッジ上部に蓋をして、インクカートリッジを製造した。このときスポンジに保持されたインク量は約２５ｇであった。
【００３２】
このカートリッジを記録ヘッドのインク供給口に装填して、記録を行ったところ、安定した記録が実現できた。
【００３３】
このとき、スポンジの処理により、インクに溶解する界面活性剤の量は約１．２×１０-3wt％（０．３mg／２５ｇ）と非常に微量となり、またエタノールや水の量もインクの溶媒量に対して微量であるため、各インクの記録特性等に何ら影響を与えなかった（記録特性結果１）。
【００３４】
使用する界面活性剤は、インクの他の素材（色材、溶媒等）と反応等を生じない、安定したものを使用する。水性インクでは、一般に色材として染料が使用されることが多く、この場合、染料は溶媒中で電離して溶解している。この際、染料と逆の極性のイオン性の界面活性剤を使用すると、染料と反応して、結晶化したり、会合して、インクの物性、記録特性に悪影響を及ぼす場合が多々ある。このような危険を避けるため、使用する界面活性剤は、一般的には、色材の溶解性や分散性に影響を与えない、アニオン系やノニオン（非イオン）系の界面活性剤が有効であり、とくに非イオン系のものが望ましい。
【００３５】
アニオン系の活性剤としては、ラウリルアルコール等の高級アルコールを用いた高級アルコール硫酸エステル塩や高級アルキルエーテル硫酸エステル塩等の硫酸エステル塩型界面活性剤、ドデシルベンゼン等を用いたアルキルベンゼンスルホン酸ナトリウム、α−オレフィンを用いたα−オレフィンスルホン酸塩、オレイン酸クロライド等を用いたイゲポンＴ型、マレイン酸ジ−２−エチルヘキシルエステル等を用いたエアロゾルＯＴ型等のスルホン酸塩型界面活性剤、リン酸エステル塩型界面活性剤等がある。また、ノニオン系の活性剤としては、高級アルコールや脂肪酸、高級アルキルアミン、脂肪酸アミド等のエチレンオキサイド付加物であるポリエチレングリコール型ノニオン界面活性剤、グリセロールやペンタエリスリトール、ソルビトールおよびソルビタン、ショ糖の脂肪酸エステル、多価アルコールのアルキルエーテル等の多価アルコール型ノニオン界面活性剤がある。
【００３６】
この中でもとくにエアロゾルＯＴ型のアニオン系やポリエチレングリコール型ノニオン系の界面活性剤の浸透性が高く、本発明にはより適している。
【００３７】
また、スポンジを処理する界面活性剤をそのスポンジに保持するインクに使用している界面活性剤と同じものとすることで、より一層、記録特性や物性、またインクの保存安定性等に与える危険性を低減することができる。
【００３８】
カートリッジ５１へのインクの充填方法としては、図９（イ）〜（ハ）に示すように種々の方法を用いることができる。
【００３９】
供給口や上部開口部からスポンジの毛管力でインクを吸収させる方法、加圧充填する方法、また上部開口部からインクを加圧充填する方法、スポンジ内部に細管を挿入して加圧充填する方法等である。加圧充填する場合には、スポンジのインク吸収速度を超えないようインクの供給速度を調整することが、スポンジ全体にむらなくインクを充填するのに有利である。
【００４０】
また、上記の結果から明らかなように、インクとスポンジの接触角は９０°未満でより小さい方がインクの浸透を速くでき、効率の良い充填が行える。
【００４１】
スポンジの負圧は、スポンジとインクの濡れ性（接触角）、およびスポンジのセルの径、セルの数により調整することができ、ヘッド、装置構造に適した値を設定できることが学術的に明らかである（米国特許第５１８２５７９号等参照）。すなわち、記録ヘッドの開口端であるインク吐出口でのインク液面の保持力（毛管力）とインクカートリッジでのスポンジによる吸引力（負圧）、また、両者のインク液面の高低差による重力等の影響を加味して、ヘッド、装置構造に適した値を設定する。
【００４２】
したがって、可塑性のスポンジを圧縮してカートリッジに挿入して使用する場合は、圧縮した状態で、インクとの接触角や負圧力を測定することがより精度の良い、充填、設計に有効である。
【００４３】
とくに、本発明によるインクカートリッジは、記録ヘッドのインク吐出口からのインクだれを防止するためにスポンジの負圧力を必要とする、図１に示したような記録ヘッドの吐出口がインクカートリッジ内のスポンジ最下端よりも低い位置に設けられている装置で有効に機能する。
【００４４】
処理液の界面活性剤濃度を高くすることで、より接触角を小さくでき、浸透性を向上できる。
【００４５】
上記実施例の界面活性剤１０wt％を２０wt％エタノール水溶液に溶解して、処理液を得た。この処理液でウレタンスポンジを上記と同様の方法で処理し、界面活性剤を吸着させた。このときの、処理液の付着量は０．９ｇであった。したがって、吸着した界面活性剤の量は約０．０９ｇとなった。このスポンジを５０℃の恒温槽内で１時間乾燥した。
【００４６】
この処理したスポンジを充填したカートリッジに以下のインクを２０ｇ注入してインクカートリッジを得た。このとき、スポンジに吸着させた界面活性剤量は、インクの約０．４５wt％となった。
【００４７】
［表５］スポンジへの界面活性剤吸着によるインク組成の変化
インク    インク界面活性剤量    カートリッジ内インクの界面活性剤量
インクＣ          ０wt％        ０．４５wt％（＝０．４５＋    ０）
インクＤ      １．５wt％        １．９５wt％（＝０．４５＋１．５）
インクＦ      １．０wt％        １．４５wt％（＝０．４５＋１．０）
─────────────────────────────────
インクＦの組成：酸性染料３wt％、ジエチレングリコール１０wt％、エタノール３wt％、ノニオン系界面活性剤１．０wt％、残量水
このインクカートリッジを各々使用して記録を行った結果を各々前述の記録特性結果１のインクＣ、インクＤの結果と比較したところ、インクＣでは、記録したドットがやや大きく、にじみがわずか増加し、記録濃度がやや低下したが、大きな記録特性の劣化はなかった。また、インクＤでは、記録したドットが大きくなり、記録濃度の低下が大きく、記録特性が劣化した。また、インクＦでは、前述の記録特性結果１のインクＤと、ドット径、にじみ、記録濃度等ほぼおなじ記録特性が得られた。
【００４８】
スポンジに界面活性剤を吸着させる場合には、インクの記録特性に影響しない程度に微量とするか、あるいはインクに含有させた界面活性剤量との合計が所望の記録特性を得る界面活性剤量となるよう調整することが有効である。
【００４９】
以上、黒色のインクについて説明したが、他の色のイエロー、マゼンタ、シアンについても同様に説明できるので、詳細な説明は省略する。
【００５０】
ポリカーボネイト性カートリッジに０．０５wt％の界面活性剤溶液で処理したポリアミドスポンジを詰め込み、モノクロ用の黒のインクＢ構成のインク、カラー用のイエロー（２wt％）、マゼンタ（４wt％）、シアン（３wt％）と黒（３wt％）のインクＤ構成の各色インクを調合して、各カートリッジに大気圧で充填したところ、均一に充填することができた。このカートリッジを装置に充填して、記録を行ったところ、高品位のモノクロおよびカラー記録が安定して実現できた。
【００５１】
以上のように、本発明では親水性、疎水性等種々の素材が使用でき、その例としては、ポリアミド、ポリビニルアルコール、ポリカーボネイト、ポリ塩化ビニル、ポリスチレン、ポリエチレン、ポリプロピレン、フッ化エチレン等がある。  また、親水性の素材でも、本発明の処理を行い、接触角をより小さくすることで、より大きな効果を得ることができる。
【００５２】
なお、ここでは、４色、５種類のインクを使用した場合を示したが、色、種類の増減に関係なく本発明は適応できる。
【００５３】
ここで、１つの態様として、界面活性剤の添加により、記録媒体への浸透性の異なる少なくとも２種類の液状のインクを各々記録媒体へ吐出して記録を行う記録ヘッドとこの記録ヘッドに供給する該インクを各々保持する連通したセル（ポア）を持つ多孔質部材を有したインクカートリッジを使用するインクジェット記録装置において、インクカートリッジが下記の特徴を持つものも好適である。
【００５４】
（１）各インクとその各々のインクを保持する多孔質部材との前進接触角が９０度未満であり、かつ各インクとその各々インクを有するインクカートリッジ容器内壁の前進接触角が９０度未満である。
【００５５】
（２）少なくとも各インクに含有する界面活性剤とそのインクを保持する多孔質部材、および／またはインクカートリッジ容器内壁に吸着させる界面活性剤を同じものとする。
【００５６】
（３）少なくとも浸透性の低い方のインクを保持する多孔質部材、および／またはインクカートリッジ容器内壁に吸着させた界面活性剤量がインクの記録媒体への浸透性を変える量未満である。
【００５７】
（４）インクに含有する界面活性剤量とそのインクを保持する多孔質部材、および／またはインクカートリッジ容器内壁に吸着させた界面活性剤量との合計が、記録媒体への所望の浸透性を与える量である。
【００５８】
以上、本発明の実施例を説明したが、本発明は上記実施例に限定されるものではなく、本発明に記載した条件を満足する各種組成のインク、各種素材の多孔質部材、カートリッジ部材、各種構成の記録装置に適用が可能である。
【００５９】
本発明によれば、容易に、かつ信頼性高くインクカートリッジへのインクの充填ができ、製造コストの低下と安定した記録が実現できた。
【図面の簡単な説明】
【００６０】
【図１】図１〜３は水平方向にインクの吐出を行う記録ヘッドを持つインクジェット記録装置の構成を示す。
【図２】図１の装置の記録ヘッドを示す。
【図３】図１の装置のインクカートリッジを示す。
【図４】図４〜６は下方向にインクの吐出を行う記録ヘッドを持つインクジェット記録装置の構成を示す。
【図５】図４の装置の記録ヘッドを示す。
【図６】図４の装置のインクカートリッジを示す。
【図７】図７はカートリッジの構成と上部からのインク流し込みによる充填方法を示す。
【図８】図８はカートリッジへの細管挿入による加圧注入充填方法を示す。
【図９】図９はその他の充填方法の例を示す。
【符号の説明】
【００６１】
１…記録ヘッド
２…記録紙
３…キャリア
４…圧電素子
６…インクカートリッジ
１１…フレーム
１２…キャリア
１３…ステーシャフト
１４…紙送りローラ
１５…記録ヘッド
１６…バックアップユニット
２０…記録紙
２１…記録ヘッド
３１…インクカートリッジ容器
３２…スポンジ（多孔質部材）
３３…インク
４１…シリンジ
５１…カートリッジ
【図１】
2005119316.tif 000003
【図２】
2005119316.tif 000004
【図３】
2005119316.tif 000005
【図４】
2005119316.tif 000006
【図５】
2005119316.tif 000007
【図６】
2005119316.tif 000008
【図７】
2005119316.tif 000009
【図８】
2005119316.tif 000010
【図９】
2005119316.tif 000011